(57)【特許請求の範囲】
【請求項１】
透光性基板上にパターン形成用薄膜を備えたマスクブランクの製造方法であって、
前記透光性基板上に、遷移金属及びケイ素を含有する材料からなる前記パターン形成用薄膜を成膜する工程と、
前記パターン形成用薄膜を火炎処理する工程と、を備え、
前記火炎処理する工程が、前記パターン形成用薄膜の光学特性を測定しながら火炎を照射することを含むことを特徴とするマスクブランクの製造方法。
【請求項２】
前記火炎処理が、局所的に火炎を照射しながらパターン形成用薄膜全面を走査することを含む、請求項１記載のマスクブランクの製造方法。
【請求項３】
前記光学特性が、透過率及び反射率から選択される少なくとも１つである、請求項１又は２記載のマスクブランクの製造方法。
【請求項４】
前記パターン形成用薄膜が、遷移金属及びケイ素に、さらに酸素及び窒素から選ばれる１以上の元素を含有させた化合物を主成分とする材料からなる光半透過膜又は少なくとも遷移金属及びケイ素を含む材料からなるバイナリマスク用遮光膜である、請求項１〜３のいずれか１項記載のマスクブランクの製造方法。
【請求項５】
請求項１〜４のいずれか１項記載の製造方法によって製造されたマスクブランク。
【請求項６】
請求項５記載のマスクブランクのパターン形成用薄膜に、転写パターンを形成した転写用マスク。
【請求項７】
透光性基板上に転写パターンを備える転写用マスクの製造方法であって、
透光性基板上に、遷移金属及びケイ素を含有する材料からなるパターン形成用薄膜を有するマスクブランクを準備する工程と、
前記マスクブランクのパターン形成用薄膜に転写パターンを形成する工程と、
前記転写パターンが形成されたパターン形成用薄膜を火炎処理する工程と、を備え、
前記火炎処理する工程が、前記パターン形成用薄膜の光学特性を測定しながら火炎を照射することを含むことを特徴とする転写用マスクの製造方法。
【請求項８】
請求項７記載の製造方法によって製造された転写用マスク。
【発明の詳細な説明】
【技術分野】
【０００１】
本発明は、耐光性を向上させたマスクブランク及び転写用マスク並びにそれらの製造方法に関する。特に、波長２００ｎｍ以下の短波長の露光光を露光光源とする露光装置に好適に用いられる転写用マスクを製造するためのマスクブランク及び転写用マスク並びにそれらの製造方法に関する。
【背景技術】
【０００２】
一般に、半導体装置の製造工程では、フォトリソグラフィー法を用いて微細パターンの形成が行われている。また、この微細パターンの形成には通常何枚もの転写用マスクと呼ばれている基板が使用される。この転写用マスクは、一般に透光性のガラス基板上に、金属薄膜等からなる微細パターンを設けたものであり、この転写用マスクの製造においてもフォトリソグラフィー法が用いられている。
【０００３】
フォトリソグラフィー法による転写用マスクの製造には、ガラス基板等の透光性基板上に転写パターン（マスクパターン）を形成するための薄膜（例えば遮光膜など）を有するマスクブランクが用いられる。このマスクブランクを用いた転写用マスクの製造は、マスクブランク上に形成されたレジスト膜に対し、所望のパターン描画を施す露光工程と、所望のパターン描画に従って前記レジスト膜を現像してレジストパターンを形成する現像工程と、レジストパターンに従って前記薄膜をエッチングするエッチング工程と、残存したレジストパターンを剥離除去する工程とを有して行われている。上記現像工程では、マスクブランク上に形成されたレジスト膜に対し所望のパターン描画を施した後に現像液を供給して、現像液に可溶なレジスト膜の部位を溶解し、レジストパターンを形成する。また、上記エッチング工程では、このレジストパターンをマスクとして、ドライエッチング又はウエットエッチングによって、レジストパターンの形成されていない薄膜が露出した部位を溶解し、これにより所望のマスクパターンを透光性基板上に形成する。こうして、転写用マスクが出来上がる。
【０００４】
半導体装置のパターンを微細化するに当たっては、転写用マスクに形成されるマスクパターンの微細化に加え、フォトリソグラフィーで使用される露光光源波長の短波長化が必要となる。半導体装置製造の際の露光光源としては、近年ではＫｒＦエキシマレーザー（波長２４８ｎｍ）から、ＡｒＦエキシマレーザー（波長１９３ｎｍ）へと短波長化が進んでいる。
【０００５】
また、転写用マスクの種類としては、従来の透光性基板上にクロム系材料からなる遮光膜パターンを有するバイナリマスクのほかに、ハーフトーン型位相シフトマスクが知られている。このハーフトーン型位相シフトマスクは、透光性基板上に位相シフト膜を有する構造のもので、この位相シフト膜は、実質的に露光に寄与しない強度の光（例えば、露光波長に対して１％〜２０％）を透過させ、所定の位相差を有する光半透過膜であり、例えばモリブデンシリサイド化合物を含む材料等が用いられる。このハーフトーン型位相シフトマスクは、位相シフト膜をパターニングした位相シフト部と、位相シフト膜が形成されていない実質的に露光に寄与する強度の光を透過させる光透過部とによって、位相シフト部を透過した光の位相が光透過部を透過した光の位相に対して実質的に反転した関係になるようにすることによって、位相シフト部と光透過部との境界部近傍を通過し回折現象によって互いに相手の領域に回り込んだ光が互いに打ち消しあうようにし、境界部における光強度をほぼゼロとし境界部のコントラスト、すなわち解像度を向上させるものである。この位相シフト膜の材料としては、モリブデンとケイ素を含む材料であるモリブデンシリサイドの化合物が広く用いられている。
【０００６】
また、主にエンハンサーマスクのパターン形成用の薄膜として用いられる特殊なタイプの光半透過膜がある。この光半透過膜で形成される光半透過部は、露光光を所定の透過率で透過させるが、ハーフトーン型位相シフト膜とは異なり、光半透過部を透過した露光光の位相が光透過部を透過する露光光との間でほぼ同じ位相となるものである。この光半透膜の材料としても、モリブデンとケイ素を含む材料であるモリブデンシリサイドの化合物が広く用いられている。
さらに、近年では、モリブデンシリサイドの化合物を遮光膜として用いたバイナリマスクなども出現している。
【先行技術文献】
【特許文献】
【０００７】
【特許文献１】特開２００２−１５６７４２号公報
【特許文献２】特開２００２−２５８４５５号公報
【発明の概要】
【発明が解決しようとする課題】
【０００８】
ところが、近年の露光光源波長の短波長化に伴い、転写用マスクの繰返し使用によるマスク劣化が顕著になってきた。特に位相シフトマスクの場合、露光光源のＡｒＦエキシマレーザー（波長１９３ｎｍ）照射により、透過率や位相差の変化が起こり、さらに線幅が変化する（太る）という現象も発生している。位相シフトマスクの場合、このような透過率、位相差の変化はマスク性能に影響を与える重要な問題である。透過率の変化が大きくなると転写精度が悪化するとともに、位相差の変化が大きくなると、パターン境界部における位相シフト効果が得られにくくなり、パターン境界部のコントラストが低下し、解像度が大きく低下してしまう。また、線幅変化も転写用マスクのＣＤ精度、最終的には転写されるウェハのＣＤ精度を悪化させることになる。
【０００９】
転写用マスクの繰返し使用によるマスク劣化の問題は、特に、遷移金属及びケイ素を含む材料（遷移金属シリサイド）の化合物がハーフトーン型位相シフト膜などの光半透過膜の材料として用いられる位相シフトマスクにおいて顕著であるが、遷移金属及びケイ素を含む材料の化合物が光半透過膜の材料として用いられるエンハンサーマスクにおいても、光半透過膜の透過率変化、位相差の変化、線幅変化（太り）に係るＣＤ精度の悪化の問題が発生している。また、遷移金属及びケイ素を含む材料やその化合物からなる遮光膜を有するバイナリマスクにおいても、遮光膜の線幅変化（太り）に係るＣＤ精度の悪化の問題が発生している。
【００１０】
本発明者の検討によれば、このような転写用マスクの繰返し使用によるマスク劣化の問題の背景は次のように推察される。従来は、例えばヘイズが発生するとヘイズを除去するための洗浄を行っていたが、洗浄による膜減り（溶出）は避けられず、いわば洗浄回数がマスク寿命を決定していた。しかし、近年のヘイズの改善によって洗浄回数が低減したため、マスクの繰返し使用期間が延び、その分露光時間も延びたため、特にＡｒＦエキシマレーザーなどの短波長光に対する耐光性の問題が新たに顕在化してきた。
【００１１】
従来においても、位相シフト膜の露光光照射による透過率や位相差の変化を抑制するために、例えば、金属及びシリコンを主成分とする位相シフト膜を大気中又は酸素雰囲気中で２５０〜３５０℃、９０〜１５０分加熱処理すること（例えば上記特許文献１）や、金属及びシリコンを主成分とする位相シフト膜上に金属及びシリコンを主成分とするキャップ層を形成すること（例えば上記特許文献２）は行われていた。しかしながら、特許文献１に記載のようにオーブン又はホットプレートによる加熱処理の場合には、パターン形成用薄膜のみならず透光性基板の温度も変動することとなる。つまり、加熱時には透光性基板の周縁部から温度が上昇し、冷却時には透光性基板の周縁部から冷却することとなる。これにより、パターン形成用薄膜の光学特性の面内均一性が低下してしまう。近年の露光光源の短波長化が進む中で、パターン形成用薄膜の面内均一性に優れ、かつ露光光に対する膜の耐光性の更なる向上が求められている。
【００１２】
そこで本発明は、上述の問題を解決するべくなされたものであり、その目的とするところは、波長２００ｎｍ以下の露光光に対する遷移金属及びケイ素を含有する材料からなるパターン形成用薄膜（光半透過膜、遮光膜）の耐光性を向上させ、転写パターンの線幅の変化（線幅の太り）を防止し、転写用マスク寿命を改善でき、かつパターン形成用薄膜の面内均一性に優れるマスクブランク及び転写用マスクの製造方法を提供することである。
【課題を解決するための手段】
【００１３】
本発明者は、露光光源波長の短波長化に伴い、転写用マスクの繰返し使用による劣化が顕著になってきた要因を以下のように推測した。なお、本発明は、実施例で述べるように、本発明者らの鋭意努力による実験の結果から、本発明の所定の構成を有することにより本発明の効果を奏することが明らかとなったものなので、以下に述べる推測に拘束されるものではない。
【００１４】
本発明者は、繰返し使用によって透過率や位相差変化が生じたＭｏＳｉ系材料からなるハーフトーン型位相シフトマスクのハーフトーン型位相シフト膜パターンを調べた結果、ＭｏＳｉ系膜の表層側にＳｉとＯ、若干のＭｏを含む変質層ができており、これが透過率や位相差の変化、線幅の変化（太り）の主な原因の一つであることが判明した。そして、このような変質層が生じる理由（メカニズム）は次のように考えられる。すなわち、従来のスパッタ成膜されたＭｏＳｉ系膜（位相シフト膜）は構造的には隙間があり、成膜後にアニールしたとしてもＭｏＳｉ膜の構造の変化が小さいため、位相シフトマスクの使用過程においてこの隙間に、例えば大気中の酸素（Ｏ２）や水（Ｈ２Ｏ）、酸素（Ｏ２）がＡｒＦエキシマレーザーと反応することによって発生するオゾン（Ｏ３）等が入り込んで、位相シフト膜を構成するＳｉやＭｏと反応する。つまり、このような環境で位相シフト膜を構成するＳｉ及びＭｏは露光光（特にＡｒＦなどの短波長光）の照射を受けると励起され遷移状態となり、Ｓｉが酸化及び膨張する（ＳｉよりもＳｉＯ２の体積が大きいため）とともに、Ｍｏも酸化して位相シフト膜の表層側に変質層が生成される。そして位相シフトマスクの繰返し使用により、露光光の照射を累積して受けると、Ｓｉの酸化及び膨張がさらに進行するとともに、酸化されたＭｏは変質層中を拡散し、表面に析出して、例えばＭｏＯ３となって昇華し、その結果、変質層の厚みが次第に大きくなる（ＭｏＳｉ膜中での変質層の占める割合が大きくなる）ものと考えられる。このような変質層が発生し、さらに拡大していく現象は、位相シフト膜を構成するＳｉやＭｏの酸化反応のきっかけとなるこれらの構成原子が励起され遷移状態となるのに必要なエネルギーを有するＡｒＦエキシマレーザー等の短波長の露光光の場合に顕著に確認される。このような現象は、ＭｏＳｉ系材料に限られたものではなく、他の遷移金属及びケイ素を含む材料からなる位相シフト膜でも同様のことがいえる。また、遷移金属及びケイ素を含む材料からなる光半透過膜を備えるエンハンサーマスク、遷移金属及びケイ素を含む材料からなる遮光膜を備えるバイナリマスクの場合も同様である。
【００１５】
また、本発明者は、パターン形成用薄膜に対して火炎処理を行うことにより、パターン形成用薄膜自体は温度が上昇するが、透光性基板の温度上昇は抑制することができることを見出した。火炎処理によりパターン形成用薄膜だけを加熱することができるので、透光性基板の温度変化の影響を受けず、パターン形成用薄膜の面内均一性に優れた処理を行うことができる。
【００１６】
本発明者は、以上の解明事実、考察に基づき、さらに鋭意研究を続けた結果、本発明を完成したものである。すなわち、上記課題を解決するため、本発明は以下の構成を有する。
【００１７】
本発明は、下記の構成１〜５であるマスクブランクの製造方法、下記の構成６であるマスクブランク、下記の構成７及び９である転写用マスク並びに下記の構成８である転写用マスクの製造方法である。
【００１８】
（構成１）
透光性基板上にパターン形成用薄膜を備えたマスクブランクの製造方法であって、前記透光性基板上に、遷移金属及びケイ素を含有する材料からなる前記パターン形成用薄膜を成膜する工程と、前記パターン形成用薄膜を火炎処理する工程と、を備えることを特徴とするマスクブランクの製造方法である。
【００１９】
（構成２）
前記火炎処理が、局所的に火炎を照射しながらパターン形成用薄膜全面を走査することを含む、構成１記載のマスクブランクの製造方法である。
【００２０】
（構成３）
前記火炎処理が、前記パターン形成用薄膜の光学特性を測定しながら火炎を照射することを含む、構成１又は２記載のマスクブランクの製造方法である。
【００２１】
（構成４）
前記光学特性が、透過率及び反射率から選択される少なくとも１つである、構成１〜３のいずれか１項記載のマスクブランクの製造方法である。
【００２２】
（構成５）
前記パターン形成用薄膜が、遷移金属及びケイ素に、さらに酸素及び窒素から選ばれる１以上の元素を含有させた化合物を主成分とする材料からなる光半透過膜又は少なくとも遷移金属及びケイ素を含む材料からなるバイナリマスク用遮光膜である、構成１〜４のいずれか１項記載のマスクブランクの製造方法である。
【００２３】
（構成６）
本発明は、構成１〜５のいずれか１項記載の製造方法によって製造されたマスクブランクである。
【００２４】
（構成７）
本発明は、構成６記載のマスクブランクのパターン形成用薄膜に、転写パターンを形成した転写用マスクである。
【００２５】
（構成８）
本発明は、透光性基板上に転写パターンを備える転写用マスクの製造方法であって、透光性基板上に、遷移金属及びケイ素を含有する材料からなるパターン形成用薄膜を有するマスクブランクを準備する工程と、前記マスクブランクのパターン形成用薄膜に転写パターンを形成する工程と、前記転写パターンが形成されたパターン形成用薄膜を火炎処理する工程と、を備えることを特徴とする転写用マスクの製造方法である。
【００２６】
（構成９）
本発明は、構成８記載の製造方法によって製造された転写用マスクである。
【００２７】
次に、本発明のマスクブランクの製造方法の構成１〜５について説明する。
【００２８】
本発明は、構成１にあるように、透光性基板上にパターン形成用薄膜を備えたマスクブランクの製造方法であって、前記透光性基板上に、遷移金属及びケイ素を含有する材料からなる前記パターン形成用薄膜を成膜する工程と、前記パターン形成用薄膜を火炎処理する工程と、を備えることを特徴とするマスクブランクの製造方法である。
【００２９】
構成１にあるように、本発明のマスクブランクの製造方法では、パターン形成用薄膜を火炎処理する。火炎処理とは、火炎をパターン形成用薄膜に照射する処理である。ＭｏＳｉ膜等に代表される遷移金属及びケイ素を含有する材料からなるパターン形成用薄膜における変質層の発生メカニズムは前述したとおりであるが、遷移金属やケイ素の酸化を抑制するように、薄膜の結合状態や結晶性等の構造自体を変化させることに着目した。そこで、構成１のように、パターン形成用薄膜を火炎処理することにより、遷移金属及びケイ素を含む材料からなるパターン形成用薄膜全体が熱伝導によって加熱されて結合状態等の薄膜自体の構造に変化が生じるため、遷移金属やケイ素の酸化を抑制することができる。例えば、Ｍｏ及びＳｉを含むパターン形成用薄膜の場合には、火炎処理を行うことによって、薄膜中のＭｏ−Ｍｏ結合及びＳｉ−Ｓｉ結合が減少し、Ｓｉ−Ｎ結合やＭｏ−Ｓｉ結合が増加すると考えられる。この薄膜自体の構造変化により、たとえＨ２Ｏ、Ｏ２やＯ３を含む環境で転写用マスクに対してＡｒＦエキシマレーザーなどの露光光照射が行われても、従来のようなＳｉの酸化及び膨張による変質層の発生、拡大を効果的に抑えることが可能である。そのため、本発明のマスクブランクを用いた転写用マスクの繰返し使用を行い、本発明の製造方法により製造したマスクブランクを用いた転写用マスクの転写パターンに対して波長２００ｎｍ以下の露光光が累積して照射されても、転写パターンの転写特性、例えばハーフトーン型位相シフト膜などの光半透過膜の透過率や位相差の変化、線幅変化（線幅の太り）などを抑えることができ、遮光膜の遮光性能低下や線幅変化（線幅の太り）などを抑えることができる。また、耐薬性や耐湿水性も向上する。
【００３０】
また、構成２にあるように、本発明のマスクブランクの製造方法は、前記火炎処理が、局所的に火炎を照射しながらパターン形成用薄膜全面を走査することを含むことが好ましい。
【００３１】
構成２にあるように、局所的に火炎を照射しながらパターン形成用薄膜全面を走査することにより、火炎処理の効果をパターン形成用薄膜全面に対して均一に及ぼすことができる。なお、大きな火炎を発生することが可能な装置を用いて、パターン形成用薄膜全面に対して、一度に火炎処理（全面一括火炎処理）をすることが可能である。全面一括火炎処理を行うことによって、短時間で火炎処理をすることができる。しかしながら、大きな火炎をパターン形成用薄膜全面に対して均一に照射することは容易ではないので、火炎処理の均一性に問題が生じる場合がある。したがって、比較的小さな火炎を発生する装置を用い、局所的に火炎を照射しながらパターン形成用薄膜全面を走査することにより、パターン形成用薄膜全面の処理を均一に行うことができる。
【００３２】
また、構成３にあるように、本発明のマスクブランクの製造方法は、前記火炎処理が、前記パターン形成用薄膜の光学特性を測定しながら火炎を照射することを含むことが好ましい。
【００３３】
構成３にあるように、火炎処理が、前記パターン形成用薄膜の光学特性を測定しながら火炎を照射することにより、火炎処理直後に火炎処理の程度を評価することができる。そのため、もし火炎処理が不十分であるならば、再度の火炎処理を行う等、フィードバックを伴う処理が可能となる。したがって、前記パターン形成用薄膜の光学特性を測定しながら火炎を照射することにより、パターン形成用薄膜全面の処理をより均一に行うことができる。なお、光学特性の測定は、火炎処理を行った場所を火炎処理の直後に測定することも含む。また、光学特性の測定は、火炎処理を行っている場所を火炎処理と同時に行うことも含む。この場合には、測定のための入射光を火炎処理の火炎とは異なる角度となるように、例えば斜めから照射し、パターン形成用薄膜による反射光及び／又は透過光等を測定することができる。
【００３４】
また、構成４にあるように、本発明のマスクブランクの製造方法は、前記光学特性が、透過率及び反射率から選択される少なくとも１つであることが好ましい。
【００３５】
構成４にあるように、前記光学特性が、透過率及び反射率から選択される少なくとも１つである場合には、公知の装置で簡単に測定を行うことができる。光半透過膜を火炎処理する場合には、透過率及び反射率のいずれの測定を行うことも可能である。バイナリマスク用遮光膜を火炎処理する場合には、遮光膜の透過率が極めて小さいため、反射率の測定を行うことが可能である。
【００３６】
また、構成５にあるように、本発明のマスクブランクの製造方法は、前記パターン形成用薄膜が、遷移金属及びケイ素に、さらに酸素及び窒素から選ばれる１以上の元素を含有させた化合物を主成分とする材料からなる光半透過膜又は少なくとも遷移金属及びケイ素を含む材料からなるバイナリマスク用遮光膜であることが好ましい。パターン形成用薄膜として光半透過膜やバイナリマスク用遮光膜を用いる場合、転写用マスクを作製したときに転写特性に直接影響を及ぼす転写パターンとなるため、光半透過膜やバイナリマスク用遮光膜に対して火炎処理を行うことは特に好適である。
【００３７】
本発明は、構成６にあるように、上記構成１〜５のいずれかの製造方法によって製造されたマスクブランクである。上記構成１〜５のいずれかの製造方法によって製造されたマスクブランクを用いるならば、ＡｒＦエキシマレーザーなどの短波長光を露光光源として転写用マスクの繰返し使用を行っても、例えばハーフトーン型位相シフト膜などの光半透過膜の透過率や位相差の変化、線幅変化などを抑えることができる転写用マスクを得ることができる。
【００３８】
本発明は、構成７にあるように、上記構成６のマスクブランクのパターン形成用薄膜に、転写パターンを形成した転写用マスクである。上記構成６のマスクブランクのパターン形成用薄膜に、転写パターンを形成した転写用マスクは、ＡｒＦなどの短波長光を露光光源として転写用マスクの繰返し使用を行っても、例えばハーフトーン型位相シフト膜などの光半透過膜の透過率や位相差の変化、線幅変化などを抑えることができる。また、耐薬性や耐湿水性も向上したマスクブランクである。
【００３９】
本発明は、構成８にあるように、透光性基板上に転写パターンを備える転写用マスクの製造方法であって、透光性基板上に、遷移金属及びケイ素を含有する材料からなるパターン形成用薄膜を有するマスクブランクを準備する工程と、前記マスクブランクのパターン形成用薄膜に転写パターンを形成する工程と、前記転写パターンが形成されたパターン形成用薄膜を火炎処理する工程と、を備えることを特徴とする転写用マスクの製造方法である。
【００４０】
構成８にあるように、本発明の転写用マスクの製造方法では、所定のマスクブランクに所定の転写パターンを形成した後に、所定の火炎処理を行うことができる。
【００４１】
構成８にあるように、本発明の転写用マスクの製造方法において、パターン形成用薄膜に対して所定の火炎処理を行うことにより、遷移金属及びケイ素を含む材料からなるパターン形成用薄膜全体が熱伝導によって加熱されて、薄膜自体の構造に変化が生じるため、遷移金属やケイ素の酸化を抑制することができる。例えば、Ｍｏ及びＳｉを含むパターン形成用薄膜の場合には、火炎処理を行うことによって、薄膜中のＭｏ−Ｍｏ結合及びＳｉ−Ｓｉ結合が減少し、Ｓｉ−Ｎ結合やＭｏ−Ｓｉ結合が増加すると考えられる。そのため、ＡｒＦエキシマレーザーなどの波長２００ｎｍ以下の短波長光を露光光源としてパターン形成用薄膜の繰返し使用を行い、パターン形成用薄膜の転写パターンに対して波長２００ｎｍ以下の露光光が累積して照射されても、転写パターンの転写特性、例えばハーフトーン型位相シフト膜などの光半透過膜の透過率や位相差の変化、線幅変化などを抑えることができる。また、耐薬性や耐湿水性も向上する。
【００４２】
本発明は、構成９にあるように、上記構成８の製造方法によって製造された転写用マスクである。上記構成８の製造方法によって製造された転写用マスクは、ＡｒＦなどの短波長光を露光光源として転写用マスクの繰返し使用を行っても、例えばハーフトーン型位相シフト膜などの光半透過膜の透過率や位相差の変化、線幅変化などを抑えることができる。また、耐薬性や耐湿水性も向上したマスクブランクである。
【発明の効果】
【００４３】
本発明の透光性基板上にパターン形成用薄膜を備えたマスクブランクの製造方法によれば、前記透光性基板上に、遷移金属及びケイ素を含有する材料からなる前記パターン形成用薄膜を成膜する工程と、前記パターン形成用薄膜を火炎処理する工程と、を備えることにより、パターン形成用薄膜の表面に変質層が形成されることを抑制することができる。これにより、波長２００ｎｍ以下の露光光に対する遷移金属及びケイ素を含有する材料からなるパターン形成用薄膜（光半透過膜、遮光膜）の耐光性を向上させ、転写パターンの線幅の変化（線幅の太り）を防止し、転写用マスク寿命を改善でき、面内均一性に優れるマスクブランク及び転写用マスクの製造方法を提供することができる。
【００４４】
また、火炎処理をするためには大規模な設備の必要はないため、簡易かつ低コストで転写用マスク寿命を改善することができる。
【図面の簡単な説明】
【００４５】
【図１】マスクブランクを火炎処理している様子の一例を示す断面模式図である。
【図２】マスクブランクを用いて位相シフトマスクを製造する工程を示す断面模式図である。
【図３】反射率を測定しながら火炎処理を行うための火炎処理装置の一例の概略構成図である。
【図４】透過率を測定しながら火炎処理を行うための火炎処理装置の一例の概略構成図である。
【図５】火炎処理をしている場所の透過率及び／又は反射率を測定しながら火炎処理を行うための火炎処理装置の一例の概略構成図である。
【発明を実施するための形態】
【００４６】
以下、図面を参照して、本発明の実施の形態を詳述する。
【００４７】
本発明は、ＡｒＦ露光光が適用され、透光性基板上にパターン形成用薄膜を備えたマスクブランクの製造方法及びその製造方法によって製造されたマスクブランクに関する。また、本発明は、前記マスクブランクのパターン形成用薄膜に、転写パターンを形成した転写用マスクに関する。また、本発明は、転写パターンが形成されたパターン形成用薄膜を有する転写用マスクの製造方法及びその製造方法によって製造された転写用マスクに関する。
【００４８】
本発明の製造方法は、透光性基板上にパターン形成用薄膜を備えたマスクブランクの製造方法であって、所定のパターン形成用薄膜を成膜する工程と、パターン形成用薄膜を火炎処理する工程とを備えることを特徴とする。そのため、本発明の製造方法によると、薄膜自体の構造を変化させたパターン形成用薄膜を得ることができるので、転写用マスクを繰返し使用した場合でも、Ｓｉの酸化及び膨張による変質層の発生、拡大を効果的に抑えることによって、転写パターンの線幅の変化（線幅の太り）を防止することが可能である。
【００４９】
以下、本発明のマスクブランク及び転写用マスクの製造方法の実施の形態を説明する。本発明の製造方法では、パターン形成用薄膜に対して火炎処理を行うことを特徴とする。
【００５０】
本発明は、透光性基板上に、転写パターンを形成するためのパターン形成用薄膜を有するマスクブランクの製造方法である。本発明の製造方法では、遷移金属及びケイ素を含有する材料からなるパターン形成用薄膜を成膜し、次いで、パターン形成用薄膜を火炎処理する。火炎処理によって、パターン形成用薄膜をパターニングして作製される転写用マスクの転写パターンに対して波長２００ｎｍ以下の露光光が累積して照射された場合に、転写パターンの転写特性が所定以上変化することを防止することができ、転写パターンの線幅の変化（線幅の太り）を防止することができる。
【００５１】
透光性基板は、使用する露光波長に対して透明性を有するものであれば特に制限されない。本発明では、石英基板、その他各種のガラス基板（例えば、ソーダライムガラス、アルミノシリケートガラス等）を用いることができるが、この中でも石英基板は、ＡｒＦエキシマレーザーの波長領域で透明性が高いので、本発明には特に好適である。
【００５２】
転写パターンを形成するためのパターン形成用薄膜は、遷移金属及びケイ素を含む材料からなる薄膜であり、詳しくは後述するが、例えば遷移金属シリサイド（特にモリブデンシリサイド）の化合物を含む材料からなるハーフトーン型位相シフト膜などの光半透過膜又は遮光膜が挙げられる。
透光性基板上にパターン形成用薄膜を成膜する方法としては、例えばスパッタ成膜法が好ましく挙げられるが、本発明はスパッタ成膜法に限定する必要はない。
【００５３】
火炎処理は、火炎をパターン形成用薄膜２に照射する処理である。図１に、透光性基板１上にパターン形成用薄膜２を有するマスクブランク１０を火炎処理している様子の一例の断面模式図を示す。マスクブランク１０のパターン形成用薄膜２は、火炎照射装置２０から照射する火炎２２によって加熱されることで火炎処理される。パターン形成用薄膜２を火炎処理することによって、遷移金属及びケイ素を含む材料からなるパターン形成用薄膜２全体が熱伝導によって加熱されて結合状態等の薄膜自体の構造に変化が生じるため、パターン形成用薄膜の表面に変質層が形成されるのを抑制することができ、転写パターンの線幅の変化（線幅の太り）を防止することができる。火炎処理によって、透光性基板１の加熱を抑えつつ、パターン形成用薄膜２だけを加熱することができるので、光学特性の面内均一性に優れたパターン形成用薄膜２を得ることができる。また、火炎処理をするためには大規模な設備の必要はないため、簡易かつ低コストでパターン形成用薄膜２の加熱による処理を行うことができる。
【００５４】
火炎処理を行うための火炎照射装置２０としては、引火性ガスを燃焼することによって火炎２２を発生するバーナー等を用いることができる。火炎照射装置２０に用いる引火性ガスとしては、メタン、プロパン、ブタン及びアセチレン等の炭化水素、水素並びに酸素及び水素の混合気体等から選択して用いることが好ましい。燃焼によってＨ２Ｏの発生が抑えられる酸素及び水素の混合気体等の引火性ガスを用いることは、パターン形成用薄膜２の欠陥を少なくすることができるので好ましい。
【００５５】
火炎処理の際の火炎照射装置２０とパターン形成用薄膜２との間の距離は、火炎２２の発生が妨げられず、パターン形成用薄膜２に対する火炎２２の照射が有効に行われる範囲で適宜選択することができる。火炎処理の際の火炎照射装置２０とパターン形成用薄膜２との間の距離は、火炎２２の照射を妨げられずに有効に行う点から、１０ｍｍ〜４０ｍｍとすることが好ましい。
【００５６】
火炎処理の際の、パターン形成用薄膜２への火炎２２の照射径は、火炎照射装置２０の火炎発生径により異なる。パターン形成用薄膜２全面に対して、一度に火炎処理（全面一括火炎処理）をする場合には、パターン形成用薄膜２の寸法に対応した火炎２２の照射径が必要である。全面一括火炎処理を行うことによって、短時間で火炎処理をすることが可能である。
【００５７】
大きな火炎２２をパターン形成用薄膜２全面に対して均一に照射することは容易ではないので、全面一括火炎処理は、処理の均一性に問題が生じる場合がある。したがって、比較的小さな火炎２２を発生する装置を用い、局所的に火炎２２を照射しながらパターン形成用薄膜２全面を走査すること、すなわち走査火炎処理を行うことにより、パターン形成用薄膜２全面の処理を均一に行うことができる。
【００５８】
走査火炎処理によって局所的に火炎２２を照射する場合、局所的に均一な処理を行う点から、パターン形成用薄膜２上の火炎２２の照射径は、１０ｍｍ〜３０ｍｍとすることが好ましい。また、走査火炎処理を行う場合、火炎照射装置２０を移動させてもよく、また被照射物であるパターン形成用薄膜２を有する透光性基板１を移動させることもできる。また、火炎２２の照射の際の火炎照射装置２０又は透光性基板１の移動は、連続的に移動させることもできるし、移動と停止とを繰り返すようにステップ的に移動させることもできる。
【００５９】
本発明の製造方法に用いる火炎処理において、火炎２２の部分の温度が好ましくは１０００〜１５００℃の範囲、より好ましくは１２００〜１３００℃の範囲の火炎処理であるであることが好ましい。このような温度範囲の火炎２２を用いることにより、火炎２２を照射しているときのパターン形成用薄膜２の温度を６５０℃以上とすることができる。パターン形成用薄膜２は、６００℃前後でＳｉ−Ｎの結合が増加すると考えられることにより、パターン形成用薄膜２の温度を６５０℃以上とすることが必要であると考えられる。そのため、火炎２２の部分の温度が上記範囲であることが好ましい。
【００６０】
本発明の製造方法に用いる火炎処理において、パターン形成用薄膜２の火炎処理を効果的に行うために、火炎照射装置２０又は透光性基板１をステップ的に移動させる場合、所定の場所に対する火炎２２の照射時間が、好ましくは５〜３０分、より好ましくは１０〜１５分となるように、火炎照射装置２０又は透光性基板１の停止時間を選択することが好ましい。火炎照射装置２０又は透光性基板１を連続的に移動させる場合にも、所定の場所に対する火炎２２の照射時間が、上記範囲となるような速度で連続的に移動させることが好ましい。
【００６１】
本発明の製造方法において、火炎処理の際に、パターン形成用薄膜２の光学特性を測定しながら火炎２２を照射することが好ましい。図３〜図５に、パターン形成用薄膜２の光学特性を測定しながら火炎処理を行うための火炎処理装置１００の概略構成図を示す。火炎処理が、前記パターン形成用薄膜の光学特性を測定しながら火炎を照射することにより、火炎処理直後に火炎処理の程度を評価することができる。そのため、もし火炎処理が不十分であるならば、再度の火炎処理を行う等のフィードバックを伴う処理が可能となる。したがって、前記パターン形成用薄膜の光学特性を測定しながら火炎を照射することにより、パターン形成用薄膜全面の処理をより均一に行うことができる。火炎照射装置２０又は透光性基板１をステップ的に移動させる場合には、火炎照射装置２０又は透光性基板１が停止した際に光学特性を測定することができる。また、火炎照射装置２０又は透光性基板１を連続的に移動させる場合には、連続的に光学特性を測定することができる。
【００６２】
火炎処理の際に測定する光学特性としては、反射率、透過率、吸収率又は屈折率等を挙げることができる。装置の入手が用意であり、一回の測定により値を得ることができることから、火炎処理の際に測定する光学特性としては、透過率及び反射率から選択される少なくとも１つであることが好ましい。
【００６３】
パターン形成用薄膜２の光学特性の測定のために用いる光としては、紫外線光（ＵＶ光）を用いることができる。可視光及び赤外線光を光学特性の測定のための光として用いることも可能であるが、火炎処理の際の火炎２２から発生する可視光及び赤外線光が測定の際のノイズになること及び半導体装置の製造工程における露光光が紫外線光であることから、紫外線光を用いることが好ましい。紫外線光を発生するための光源としては、公知の紫外線光発生用光源（ＵＶ光源）、具体的には、重水素ランプを用いることができる。また、半導体装置の製造工程において露光光として用いられているものを光学特性の測定のための光として用いることができる。具体的には、ＡｒＦエキシマレーザーをＵＶ光源として用い、紫外線光としてＡｒＦエキシマレーザー光を用いることができる。
【００６４】
パターン形成用薄膜２がハーフトーン型位相シフト膜などの光半透過膜である場合には、光学特性として透過率及び反射率を測定することができる。また、パターン形成用薄膜２が不透明なバイナリマスク用遮光膜である場合には、光学特性として反射率を測定することができる。
【００６５】
図３は、パターン形成用薄膜２の火炎処理に用いる火炎処理装置１００の構成の一例を示す。火炎処理装置１００のステージ１０２上に配置されたマスクブランク１０は、火炎照射装置２０から照射する火炎２２によって加熱されることで火炎処理されるとともに、パターン形成用薄膜２の光学特性（図３の例では反射率）を測定することができる。図３に示す火炎処理装置１００では、入射光１２２（紫外線光）をパターン形成用薄膜２の表面に照射し、パターン形成用薄膜２から反射される反射光１２６の光量を測定することによって、パターン形成用薄膜２の反射率を測定する。
【００６６】
図３に示す例において、火炎処理装置１００は、ステージ１０２、ＵＶ光源部１０４、ＵＶ光照射部１０６、受光部１０８、分光器１１０、ステージコントローラ１１２、及び制御部１１４を備える。ステージ１０２は、マスクブランク１０を上面に保持する台である。ＵＶ光源部１０４は、紫外線光を発生する光源である。ＵＶ光源部１０４は、深紫外線光を発生することが好ましい。本例において、ＵＶ光源部１０４は、重水素ランプであり、例えば制御部１１４の指示に応じて、１９０〜４００ｎｍの波長の紫外線光を発生する。
【００６７】
ＵＶ光照射部１０６及び受光部１０８は、マスクブランク１０におけるパターン形成用薄膜２の表面と対向する光学系である。ＵＶ光照射部１０６は、例えば光ファイバーによりＵＶ光源部１０４と接続されており、ＵＶ光源部１０４が発生する紫外線光をパターン形成用薄膜２の表面へ照射する。受光部１０８は、パターン形成用薄膜２からの反射光１２６を受光する。
【００６８】
分光器１１０は、例えばファイバー分光器であり、光ファイバー等を介して受光部１０８が受光した反射光１２６を受け取り、分光する。また、分光器１１０は、分光結果を、制御部１１４へ通知する。ステージコントローラ１１２は、ＵＶ光照射部１０６及び受光部１０８に対して相対的にステージ１０２を動かすコントローラであり、例えば制御部１１４の指示に応じて、ステージ１０２を移動させる。これにより、ステージコントローラ１１２は、パターン形成用薄膜２においてＵＶ光照射部１０６から紫外線光が照射される位置を変更する。
【００６９】
制御部１１４は、例えばＰＣ等の制御装置であり、火炎処理装置１００の各部の動作を制御する。例えば、本例において、制御部１１４は、分光器１１０から受け取る分光結果に基づき、例えば、特定の波長における反射率を測定することができる。反射率の測定値から、パターン形成用薄膜２の所定の場所における火炎処理の程度を評価することができる。
【００７０】
図４に、パターン形成用薄膜２の透過率を測定しながら火炎処理を行うための火炎処理装置１００の概略構成図を示す。図４の例では、図３に示す例と異なり、受光部１０８を、パターン形成用薄膜２に対してＵＶ光照射部１０６とは反対側に配置する。そのため、パターン形成用薄膜２を透過した透過光１２４を受光部１０８において受光することができる。その結果、特定の波長におけるパターン形成用薄膜２の透過率を測定することができる。透過率の測定値から、パターン形成用薄膜２の所定の場所における火炎処理の程度を評価することができる。なお、図３に示す例に、図４に示すような透過率の測定機構を組み込むことにより、反射率と透過率とを同時に測定することも可能である。
【００７１】
図５に、パターン形成用薄膜２の、火炎処理をしている場所の透過率及び／又は反射率を測定しながら火炎処理を行うための火炎処理装置１００の概略構成図を示す。図５に示す例では、入射光１２２をパターン形成用薄膜２の表面に対して斜めに照射するために、火炎処理をしている場所に入射光１２２を照射することができる。そのため、所定の位置に透過光１２４用の受光部１０８ａ及び反射光１２６用の受光部１０８ｂを配置することにより、パターン形成用薄膜による反射光１２６及び／又は透過光１２４を測定することができる。したがって、図５に示す例では、火炎処理を行っている場所の反射光１２６及び／又は透過光１２４の測定を、火炎処理と同時に行うことができる。
【００７２】
上述の図３〜図５に示した例よれば、例えば、パターン形成用薄膜２の所定の場所における反射光１２６及び／又は透過光１２４を適切に定量化できる。また、これにより、パターン形成用薄膜２の所定の場所における火炎処理の程度を適切に評価できる。
【００７３】
パターン形成用薄膜に対して本火炎処理をすることにより得られるマスクブランクによれば、得られた転写用マスクに対して、ＡｒＦエキシマレーザーを２０ｍＪ／（ｃｍ２・ｐｕｌｓｅ）、ｐｕｌｓｅ周波数１００Ｈｚのエネルギー密度で約６６００秒（１１０分）連続照射した場合（積算照射量１２．２ｋＪ／ｃｍ２）、透過率の変化（レーザー照射前の値に正規化した透過率の変化）は１０％程度とすることができる。また、パターン形成用薄膜で作製されたパターンの線幅の太り（ＣＤ変動量）を５ｎｍ以下に抑えることができる。さらに、パターン形成用薄膜がハーフトーン型位相シフト膜である場合は、ハーフトーン型位相シフト膜を透過する露光光に生じさせる位相シフト量の変化量は、３．０度以内とすることができる。
【００７４】
なお、積算照射量１２．２ｋＪ／ｃｍ２（エネルギー密度  約２５ｍＪ／ｃｍ２）というのは、転写用マスクを略４５，７５０回使用したことに相当し、通常の転写用マスクの使用頻度で略３カ月使用したことに相当する。したがって、本火炎処理のみのものであっても、波長２００ｎｍ以下の露光光に対する光半透過膜などのパターン形成用薄膜の耐光性を従来よりもさらに向上させ、転写用マスク寿命を改善することが可能になるといえる。
【００７５】
なお、以上、マスクブランクに対して火炎処理を行うことについて述べたが、転写用マスクに対しても同様な火炎処理を行うことにより、転写用マスク寿命を著しく改善させることが可能になる。
【００７６】
本発明の製造方法は、特に波長２００ｎｍ以下の短波長の露光光を露光光源とする露光装置に用いられる転写用マスクを製造するためのマスクブランクの製造に好適である。例えば、以下のようなマスクブランクの製造に好適である。
【００７７】
（１）前記パターン形成用薄膜が遷移金属及びケイ素を含有する材料（遷移金属シリサイド、特にモリブデンシリサイド）の化合物からなる光半透過膜である位相シフトマスクブランク
本発明により製造される上記位相シフトマスクブランクは、これを用いて位相シフトマスクとしたときに、例えばＡｒＦエキシマレーザーなどの短波長光を露光光源として転写用マスクの繰返し使用を行っても、位相シフト膜の透過率や位相差の変化・線幅変化などを抑えられ、性能が劣化せず、転写用マスクの寿命を著しく改善できる。
【００７８】
かかる位相シフトマスクブランクとしては、透光性基板上にハーフトーン型位相シフト膜を有する形態のものであって、該ハーフトーン型位相シフト膜をパターニングしてシフタ部を設けるタイプであるハーフトーン型位相シフトマスク用のマスクブランクがある。
上記ハーフトーン型位相シフト膜は、実質的に露光に寄与しない強度の光（例えば、露光波長に対して１％〜２０％）を透過させるものであって、所定の位相差（例えば１８０度）を有するものであり、このハーフトーン型位相シフト膜をパターニングした位相シフト部と、位相シフト部が形成されていない実質的に露光に寄与する強度の光を透過させる光透過部とによって、位相シフト部を透過して光の位相が光透過部を透過した光の位相に対して実質的に反転した関係になるようにすることによって、位相シフト部と光透過部との境界部近傍を通過し回折現象によって互いに相手の領域に回り込んだ光が互いに打ち消しあうようにし、境界部における光強度をほぼゼロとし境界部のコントラスト、すなわち解像度を向上させるものである。
【００７９】
また、位相シフトマスクブランクとしては、透光性基板上に遮光膜や光半透過膜を有する形態のものであって、透光性基板をエッチング等により掘り込んでシフタ部を設ける基板掘り込みタイプであるレベンソン型位相シフトマスク用やエンハンサー型位相シフトマスク用のマスクブランクが挙げられる。
さらに、位相シフトマスクブランクとして、光半透過膜を透過した光に基づき転写領域に形成される光半透過膜パターンによる被転写基板のパターン不良を防止するために、透光性基板上に光半透過膜とその上の遮光膜とを有する形態とするものなどが挙げられる。
【００８０】
このハーフトーン型位相シフト膜などの光半透過膜は、遷移金属及びケイ素からなる材料（遷移金属シリサイド）の化合物からなり、これらの遷移金属シリサイドと、酸素及び／又は窒素とを主たる構成要素とする材料が挙げられる。遷移金属には、モリブデン、タンタル、タングステン、チタン、ハフニウム、ニッケル、バナジウム、ジルコニウム、ニオブ、パラジウム、ルテニウム、ロジウム等が適用可能である。
特に、位相シフト膜をモリブデンシリサイド窒化物（ＭｏＳｉＮ）で形成し、火炎処理を行う場合、所望の位相差及び透過率を有しつつ、火炎処理による透過率変化を抑制するために、ＭｏＳｉＮ膜におけるＭｏの含有量をＭｏとＳｉの合計含有量で除した比率は、Ｍｏが９ａｔ％以上１４ａｔ％以下（好ましくは、１１ａｔ％以上１３ａｔ％以下）とすることが好ましい。
【００８１】
また、光半透過膜の上に遮光膜を有する形態の場合には、上記の光半透過膜の材料が遷移金属シリサイドを含むので、遮光膜の材料は、これらの膜に対してエッチング選択性を有する（エッチング耐性を有する）クロムや、クロムに酸素、窒素、炭素などの元素を添加したクロム化合物で構成する。
さらに、光半透過膜の上に遮光膜を有する形態の場合には、遮光膜を成膜する前に、上記光半透過膜の主表面に火炎処理を施すとよい。
【００８２】
（２）前記パターン形成用薄膜が遷移金属及びケイ素を含有する材料（遷移金属シリサイド、特にモリブデンシリサイド）の化合物からなる遮光膜であるバイナリマスクブランク
本発明により製造される上記遮光膜が遷移金属シリサイド系のバイナリマスクブランクは、これを用いてバイナリマスクとしたときに、例えばＡｒＦエキシマレーザーなどの短波長光を露光光源として転写用マスクの繰返し使用を行っても、遮光膜の遮光性の低下、線幅変化などを抑えられ、性能が劣化せず、転写用マスクの寿命を著しく改善できる。
【００８３】
かかるバイナリマスクブランクは、透光性基板上に遮光膜を有する形態のものであり、この遮光膜は、遷移金属シリサイド化合物を含む材料からなり、これらの遷移金属シリサイドと、酸素及び／又は窒素を主たる構成要素とする材料が挙げられる。遷移金属には、モリブデン、タンタル、タングステン、チタン、ハフニウム、ニッケル、バナジウム、ジルコニウム、ニオブ、パラジウム、ルテニウム、ロジウム等が適用可能である。
【００８４】
特に、遮光膜をモリブデンシリサイドの化合物で形成する場合であって、遮光層（ＭｏＳｉ、ＭｏＳｉＮ、ＭｏＳｉＣ、ＭｏＳｉＣＮ等）と表面反射防止層（ＭｏＳｉＯＮ、ＭｏＳｉＮ、ＭｏＳｉＣＮ、ＭｏＳｉＣＯＮ等）の２層構造や、さらに遮光層と基板との間に裏面反射防止層（ＭｏＳｉＯＮ、ＭｏＳｉＮ、ＭｏＳｉＣＮ、ＭｏＳｉＣＯＮ等）を加えた３層構造とした場合、遮光層のモリブデンシリサイド化合物におけるＭｏの含有量をＭｏとＳｉの合計含有量で除した比率は、遮光性の観点からは、Ｍｏが９ａｔ％以上４０ａｔ％以下（好ましくは、１５ａｔ％以上４０ａｔ％以下、より好ましくは２０ａｔ％以上４０ａｔ％以下）とすることが好ましい。
また、遮光膜の膜厚方向における組成が連続的又は段階的に異なる組成傾斜膜としてもよい。
【００８５】
２層積層構造の遮光膜（パターン形成用薄膜）としては、例えば、透光性基板側から、ＭｏＳｉＮ（Ｍｏの含有量をＭｏとＳｉの合計含有量で除した比率が９ａｔ％以上４０ａｔ％以下）からなる遮光層と、ＭｏＳｉＯＮ（膜中のＭｏ含有量が１０ａｔ％以下）からなる表面反射防止層が挙げられる。より具体的な例としては、透光性基板側から、ＭｏＳｉＮ（Ｍｏ：１４．７ａｔ％，Ｓｉ：５６．２ａｔ％，Ｎ：２９．１ａｔ％）からなる膜厚５０ｎｍの遮光層と、ＭｏＳｉＯＮ（Ｍｏ：２．６ａｔ％，Ｓｉ：５７．１ａｔ％，Ｏ：１５．９ａｔ％，Ｎ：２４．４ａｔ％）からなる膜厚１０ｎｍの表面反射防止層の２層積層構造で、ＡｒＦ露光光に対する光学濃度３．０である遮光膜（パターン形成用薄膜）が挙げられる。
【００８６】
さらに、レジスト膜の膜厚を薄膜化して微細パターンを形成するために、遮光膜上にエッチングマスク膜を有する構成としてもよい。このエッチングマスク膜は、遷移金属シリサイドを含む遮光膜のエッチングに対してエッチング選択性を有する（エッチング耐性を有する）クロムや、クロムに酸素、窒素、炭素などの元素を添加したクロム化合物からなる材料で構成する。
また、遮光膜上にエッチングマスク膜を有する形態の場合には、エッチングマスク膜を成膜する前に、上記遮光膜の主表面に火炎処理を施すとよい。
【００８７】
また、本発明は、上述の本発明により得られるマスクブランクにおける前記パターン形成用薄膜を、エッチングによりパターニングする工程を有する転写用マスクの製造方法についても提供する。この場合のエッチングは、微細パターンの形成に有効なドライエッチングが好適に用いられる。
かかる転写用マスクの製造方法によれば、ＡｒＦエキシマレーザーなどの短波長の露光光源に対する耐光性を向上させ、転写用マスクを繰返し使用しても露光光照射による転写特性の劣化を抑えられ、転写用マスクの寿命を著しく改善した転写用マスクが得られる。
【００８８】
本発明の製造方法における火炎処理により、パターン形成用薄膜の透過率及び位相差が変化する。火炎処理によりパターン形成用薄膜の透過率は上昇する傾向にあるため、成膜するパターン形成用薄膜の透過率を所望の値より低く設計しておく必要がある。したがって、パターン形成用薄膜を成膜する工程において、パターン形成用薄膜の火炎処理による変化を見込んだ膜質のものを成膜することが必要である。パターン形成用薄膜の透過率は、例えば、スパッタ成膜法による成膜の際に用いられる混合ガスの種類及び混合比により調整することができる。具体的には、混合ガスがアルゴンと窒素である場合には、窒素の比率を小さくすることでパターン形成用薄膜の透過率を低く調整することができる。また、遷移金属の含有量を増やすことで予め透過率を低く調整することもできる。
【００８９】
なお、本発明のマスクブランクを用いて作製された転写用マスクに対して、さらに火炎処理を再度施してもよい。つまり、上述の火炎処理を施したマスクブランクを用いて作製された転写用マスクに対して、さらに火炎処理を再度行ってもよい。また、得られたマスクブランク又は転写用マスクに対して、火炎処理以外の加熱処理等を行うこともできる。また、パターン形成用薄膜の局所的な光学特性を測定し、光学特性の測定値又はその面内均一性に問題がある部分のみ、再度火炎処理を行うことも可能である。
【００９０】
マスクブランク段階での本発明の火炎処理に加えて、形成された転写パターンに対しても本発明の火炎処理を行うことにより、線幅変化（線幅の太り）をより低減することが可能となる。
【実施例】
【００９１】
以下、実施例により、本発明をさらに具体的に説明する。
（実施例１）
図１は、実施例及び比較例により作製した位相シフトマスクブランク１０の断面模式図である。
透光性基板１としてサイズ６インチ角、厚さ０．２５インチ（６．３５ｍｍ）の合成石英ガラス基板を用い、透光性基板１上に、窒化されたモリブデン及びシリコンからなるハーフトーン型位相シフト膜（パターン形成用薄膜）２を成膜した。
具体的には、モリブデン（Ｍｏ）とシリコン（Ｓｉ）との混合ターゲット（Ｍｏ：Ｓｉ＝１０ａｔ％：９０ａｔ％）を用い、アルゴン（Ａｒ）と窒素（Ｎ２）とヘリウム（Ｈｅ）との混合ガス雰囲気（ガス流量比  Ａｒ：Ｎ２：Ｈｅ＝８：７２：１００）で、ガス圧０．３Ｐａ、ＤＣ電源の電力を３．０ｋＷとして、反応性スパッタリング（ＤＣスパッタリング）により、モリブデン、シリコン及び窒素からなるＭｏＳｉＮ膜を６９ｎｍの膜厚で形成した。次いで、上記ＭｏＳｉＮ膜が形成された基板に対して、アニール処理として加熱処理を施した。具体的には、加熱炉を用いて、大気中で加熱温度を２８０℃、加熱時間を２時間として、加熱処理を行った。なお、このＭｏＳｉＮ膜は、ＡｒＦエキシマレーザーにおいて、透過率は６．１％、位相差が１７９度となっていた。
【００９２】
次いで、上記ＭｏＳｉＮ膜が形成された基板に対して、以下の条件で火炎処理を施した。
・火炎温度：  １５００℃
・火炎照射装置とマスクブランクとの距離：  １０ｍｍ
・火炎径：  １５ｍｍ
・火炎の走査：  ステップ的に停止及び移動を繰返し、１箇所１０分の火炎照射をするように走査した。
・引火性ガスの種類：  ブタンガス
【００９３】
この火炎処理後のＭｏＳｉＮ膜は、ＡｒＦエキシマレーザーにおいて、透過率は１１．８％、位相差が１７５度となっていた。したがって、火炎処理前後の変化量は、透過率が＋５．７％、位相差が-４度である。なお、この変化量を予め見込んで所望の光学特性が得られるように膜設計を行えばよい。
以上のようにして、本実施例のマスクブランク１０を作製した。
【００９４】
次に、上記の位相シフトマスクブランクを用いてハーフトーン型位相シフトマスクを作製した。図２は、位相シフトマスクブランクを用いて位相シフトマスクを製造する工程を示す断面模式図である。まず、マスクブランク１０上に、レジスト膜３として、電子線描画用化学増幅型ポジレジスト膜（富士フィルムエレクトロニクスマテリアルズ社製  ＰＲＬ００９）を形成した（同図（ａ）参照）。レジスト膜３の形成は、スピンナー（回転塗布装置）を用いて、回転塗布した。
【００９５】
次に上記マスクブランク１０上に形成されたレジスト膜３に対し、電子線描画装置を用いて所望のパターン描画を行った後、所定の現像液で現像してレジストパターン３ａを形成した（同図（ｂ）、（ｃ）参照）。
次に、上記レジストパターン３ａをマスクとして、ハーフトーン型位相シフト膜２（ＭｏＳｉＮ膜）のエッチングを行って位相シフト膜パターン２ａを形成した（同図（ｄ）参照）。ドライエッチングガスとして、ＳＦ６とＨｅの混合ガスを用いた。
次に、残存するレジストパターンを剥離して、位相シフトマスク２０を得た（同図（ｅ）参照）。なお、位相シフト膜の透過率、位相差はマスクブランク製造時と殆ど変化はなかった。
【００９６】
実施例１で得られた位相シフトマスクに対して、ＡｒＦエキシマレーザーを２０ｍＪ／（ｃｍ２・ｐｕｌｓｅ）、ｐｕｌｓｅ周波数１００Ｈｚのエネルギー密度で約６６００秒（１１０分）連続照射した。上記ＡｒＦエキシマレーザーの１１０分の照射後の透過率は１０．７％であり、正規化透過率の変化は約-９％だった。
また、位相シフトパターンの断面を、ＴＥＭ（透過型電子顕微鏡）を用いて詳しく観察したところ、特に従来発生していたような厚い変質層は確認されず、線幅の太り（ＣＤ変動量）に関しても５ｎｍ未満に抑えられていた。したがって、実施例１の位相シフトマスクブランク及び位相シフトマスクは、２００ｎｍ以下の短波長の露光光源による累積照射に対して、極めて高い耐光性を備えていることがわかる。
【００９７】
（実施例２）
実施例２では、ＭｏＳｉＮ膜が形成された基板に対して、火炎処理と同時に光学的測定（具体的には透過率の測定）を行った以外は、実施例１と同様に、位相シフトマスクを製造した。火炎処理の際の透過率の測定は、図４に示すような装置を用いて行った。
【００９８】
実施例２で得られた位相シフトマスクに対して、実施例１と同様に、ＡｒＦエキシマレーザーを２０ｍＪ／（ｃｍ２・ｐｕｌｓｅ）、ｐｕｌｓｅ周波数１００Ｈｚのエネルギー密度で約６６００秒（１１０分）連続照射した。実施例２の位相シフトマスクでは、上記ＡｒＦエキシマレーザーの１１０分の照射後でも、正規化透過率の変化は約−９％だった。
また、位相シフトパターンの断面を、ＴＥＭ（透過型電子顕微鏡）を用いて詳しく観察したところ、特に従来発生していたような厚い変質層は確認されず、線幅の太り（ＣＤ変動量）に関しても５ｎｍ未満に抑えられていた。したがって、実施例２の位相シフトマスクブランク及び位相シフトマスクは、２００ｎｍ以下の短波長の露光光源による累積照射に対して、極めて高い耐光性を備えていることがわかる。
【００９９】
（比較例１）
比較例１では、火炎処理を行わずに電気炉による加熱処理のみを行った以外は、実施例１と同様に、位相シフトマスクを製造した。
【０１００】
比較例１に対する電気炉による加熱処理の条件は、以下のとおりである。
・加熱温度：  ２８０℃
・加熱時間：  ２時間
・加熱雰囲気：  大気中
【０１０１】
比較例１で得られた位相シフトマスクに対して、実施例１と同様に、ＡｒＦエキシマレーザーを２０ｍＪ／（ｃｍ２・ｐｕｌｓｅ）、ｐｕｌｓｅ周波数１００Ｈｚのエネルギー密度で約６６００秒（１１０分）連続照射した。比較例１の位相シフトマスクでは、上記ＡｒＦエキシマレーザーの約６６００秒（１１０分）の照射後、正規化透過率の変化は約１５％程度だった。
また、位相シフトパターンの断面を、ＴＥＭ（透過型電子顕微鏡）を用いて詳しく観察したところ、特に従来発生していたような厚い変質層が確認された。また、線幅の太り（ＣＤ変動量）に関しても１０ｎｍよりも大きくなっていた。したがって、比較例１の位相シフトマスクブランク及び位相シフトマスクは、２００ｎｍ以下の短波長の露光光源による累積照射に対して、高い耐光性を備えていないことがわかる。
【符号の説明】
【０１０２】
１  透光性基板
２  ハーフトーン型位相シフト膜（パターン形成用薄膜）
３  レジスト膜
１０  マスクブランク（位相シフトマスクブランク）
２０  火炎照射装置
２２  火炎
１００  火炎処理装置
１０２  ステージ
１０４  ＵＶ光源部
１０６  ＵＶ照射部
１０８  受光部
１０８ａ  受光部（透過光用）
１０８ｂ  受光部（反射光用）
１１０  分光器
１１２  ステージコントローラ
１１４  制御部
１２２  入射光
１２４  透過光
１２６  反射光
【図１】
0005639778.tif 000002
【図２】
0005639778.tif 000003
【図３】
0005639778.tif 000004
【図４】
0005639778.tif 000005
【図５】
0005639778.tif 000006